(57)【要約】【課題】少量のプラスチックフィルム資材を用いて効率的に古紙を結束することができる自然環境に優しい古紙結束用十文字紐を提供する。【解決手段】２枚の帯状のプラスチックフィルムが互いのなす角度が９０度となるように交差し、重なり合った部分において２枚のフィルムが接着されてなることを特徴とする古紙結束用十文字紐、２枚の帯状のプラスチックフィルムが重ね合わされ、帯状フィルムの長さ方向の中間部において、２枚のフィルムが帯状フィルムの長さ方向に対して略４５度となる角度の線状に接着されてなることを特徴とする古紙結束用十文字紐、及び、２枚の帯状のプラスチックフィルムが重ね合わされ、帯状フィルムの長さ方向の中間部において、２枚のフィルムが弱接着されてなることを特徴とする古紙結束用十文字紐。【選択図】図１
2006193190.tif 000002
【特許請求の範囲】
【請求項１】
２枚の帯状のプラスチックフィルムが互いのなす角度が９０度となるように交差し、重なり合った部分において２枚のフィルムが接着されてなることを特徴とする古紙結束用十文字紐。
【請求項２】
２枚の帯状のプラスチックフィルムが重ね合わされ、帯状フィルムの長さ方向の中間部において、２枚のフィルムが帯状フィルムの長さ方向に対して略４５度となる角度の線状に接着されてなることを特徴とする古紙結束用十文字紐。
【請求項３】
重ね合わされた２枚の帯状のプラスチックフィルムが、帯状フィルムの長さ方向の中間部において、帯状フィルムの長さ方向に対して略４５度となる角度の線状に接着されて形成される４片のプラスチックフィルムのうち、接着線を挟む一方の表面側のフィルムと接着線を挟む他方の裏面側のフィルムに同種の模様が印刷され、接着線を挟む一方の裏面側のフィルムと接着線を挟む他方の表面側のフィルムに他の同種の模様が印刷されてなる請求項２記載の古紙結束用十文字紐。
【請求項４】
２枚の帯状のプラスチックフィルムが重ね合わされ、帯状フィルムの長さ方向の中間部において、２枚のフィルムが弱接着されてなることを特徴とする古紙結束用十文字紐。
【請求項５】
プラスチックフィルムが生分解性を有する脂肪族ポリエステルフィルムである請求項１、請求項２、請求項３又は請求項４記載の古紙結束用十文字紐。
【請求項６】
生分解性を有する脂肪族ポリエステルフィルムが、ポリブチレンサクシネート若しくはポリブチレンサクシネートアジペート又はそれらをジイソシアネート化合物を用いて鎖延長した高分子のフィルムである請求項５記載の古紙結束用十文字紐。
【発明の詳細な説明】
【技術分野】
【０００１】
本発明は、古紙結束用十文字紐に関する。さらに詳しくは、本発明は、少量のプラスチックフィルム資材を用いて効率的に古紙を結束することができる自然環境に優しい古紙結束用十文字紐に関する。
【背景技術】
【０００２】
新聞、折り込み広告、雑誌、包装紙などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として有意義であるのみならず、資源環境問題への寄与が大きい。このために、新聞販売店、自治体、町内会、ＰＴＡなどにより、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフィルム製の袋に収納され、各家庭より回収されていた。しかし、古紙を選別するためには、いったん袋から取り出す必要があり、多くの手間がかかっていた。このために、古紙集荷業者より、袋に収納した状態でなく、紐でしばった状態で各家庭より古紙を提供してほしいという要望が出されるようになった。紐でしばった状態であれば、紐を切断することにより、容易に選別する状態とすることができる。
本発明者らは、先に、古紙収納時には長方形の底面を有する袋形状をなし、古紙収納後に袋に設けられたミシン目において切断することにより、袋の側面にリボンが形成され、該リボンにより古紙を結束することにより、手間をかけることなく、簡単に古紙を紐でしばった状態とすることができる古紙回収袋として、古紙収納時に長方形の底面が形成されるプラスチックフィルム製の古紙回収袋において、袋上縁より袋底面又はその近傍に達する複数本のミシン目を有し、該回収袋は、これに古紙を積み重ねて収納した後に、前記ミシン目において側面袋フィルムを切断することにより、一対のミシン目の間にある側面袋フィルムの切除部分を除去できるように形成されてなり、かつ、該切除部の取り外し後に残存する側面袋フィルムが収納された古紙を結束するリボンとなるよう形成されてなる古紙回収袋を提案した（特許文献１）。
図１５は、この提案の古紙回収袋の一態様の斜視図であり、古紙回収袋を開いた状態と収納された古紙をリボンにより結束した状態を示す。この古紙回収袋は、袋上縁より袋底面に達する複数本のミシン目３７を有し、古紙収納後にミシン目において切断することにより、４個の切除部３８が除去され、収納された古紙を結束するリボン３９が袋の側面に形成され、形成されたリボンで古紙を結束して回収に寄託することができる。この古紙回収袋を使用することにより、古紙収納時には袋の状態で簡便に古紙を収納することができ、古紙を回収に寄託するときは、手間をかけることなく、リボンで結束することができる。また、除去された切除部は、プラスチックテープとして利用することができる。
しかし、現実には切除部の利用率は１００％には達せず、廃棄される場合もあるので、切除部の除去、廃棄が勿体ないという意見が出された。また、古紙の市場は需給バランスの変動が激しく、古紙の価格が低迷を続ける時代も訪れるので、回収袋も安価であることが望ましい。このために、プラスチックフィルムの使用量が極力少なく、簡単な工程で経済的に製造することができ、しかも安定して古紙を結束することができる手段が求められていた。
【特許文献１】特許第３１３３７４３号公報（第１−２頁、図１）
【発明の開示】
【発明が解決しようとする課題】
【０００３】
本発明は、少量のプラスチックフィルム資材を用いて効率的に古紙を結束することができる自然環境に優しい古紙結束用十文字紐を提供することを目的としてなされたものである。
【課題を解決するための手段】
【０００４】
本発明者らは、上記の課題を解決すべく鋭意研究を重ねた結果、２枚の帯状のプラスチックフィルムが互いのなす角度が９０度となるように交差し、重なり合った部分において２枚のフィルムが接着されてなる十文字紐は、安定して強固に古紙を結束することができ、２枚の帯状のプラスチックフィルムを重ね合わせ、帯状フィルムの長さ方向の中間部において、帯状フィルムの長さ方向に対して略４５度となる角度に線状に接着することにより、帯状フィルムの各半片を９０度反転させて十文字紐とし得る古紙結束用十文字紐を経済的に製造することができ、さらに、古紙結束用十文字紐を生分解性プラスチックフィルムで構成することにより、古紙処理後の結束用紐による環境汚染を防止し得ることを見いだし、この知見に基づいて本発明を完成するに至った。
すなわち、本発明は、
（１）２枚の帯状のプラスチックフィルムが互いのなす角度が９０度となるように交差し、重なり合った部分において２枚のフィルムが接着されてなることを特徴とする古紙結束用十文字紐、
（２）２枚の帯状のプラスチックフィルムが重ね合わされ、帯状フィルムの長さ方向の中間部において、２枚のフィルムが帯状フィルムの長さ方向に対して略４５度となる角度の線状に接着されてなることを特徴とする古紙結束用十文字紐、
（３）重ね合わされた２枚の帯状のプラスチックフィルムが、帯状フィルムの長さ方向の中間部において、帯状フィルムの長さ方向に対して略４５度となる角度の線状に接着されて形成される４片のプラスチックフィルムのうち、接着線を挟む一方の表面側のフィルムと接着線を挟む他方の裏面側のフィルムに同種の模様が印刷され、接着線を挟む一方の裏面側のフィルムと接着線を挟む他方の表面側のフィルムに他の同種の模様が印刷されてなる(２)記載の古紙結束用十文字紐、
（４）２枚の帯状のプラスチックフィルムが重ね合わされ、帯状フィルムの長さ方向の中間部において、２枚のフィルムが弱接着されてなることを特徴とする古紙結束用十文字紐、
（５）プラスチックフィルムが生分解性を有する脂肪族ポリエステルフィルムである(１)、(２)、(３)又は(４)記載の古紙結束用十文字紐、及び、
（６）生分解性を有する脂肪族ポリエステルフィルムが、ポリブチレンサクシネート若しくはポリブチレンサクシネートアジペート又はそれらをジイソシアネート化合物を用いて鎖延長した高分子のフィルムである(５)記載の古紙結束用十文字紐、
を提供するものである。
【発明の効果】
【０００５】
本発明の古紙結束用十文字紐によれば、少量のプラスチックフィルム資材を用いて効率的に古紙を結束することができる。また、プラスチックフィルムとして生分解性を有する脂肪族ポリエステルフィルムを用いることにより、古紙処理後の結束紐による自然環境の汚染を防止することができる。
【発明を実施するための最良の形態】
【０００６】
本発明の古紙結束用十文字紐の第一の態様は、２枚の帯状のプラスチックフィルムが互いのなす角度が９０度となるように交差し、重なり合った部分において２枚のフィルムが接着されてなる古紙結束用十文字紐である。図１は、本発明の古紙結束用十文字紐の一態様の平面図である。本態様の古紙結束用十文字紐においては、２枚の帯状のプラスチックフィルム１及び２が、互いのなす角度が９０度となるように交差し、重なり合った部分において２枚のフィルムが円形（○）の接着線３により接着されている。本発明において、接着線の形状に特に制限はなく、例えば、四角形（□）、交差線（×）、点（・）などの任意の形状とすることができる。本発明において、２枚のフィルムを接着する方法に特に制限はなく、例えば、熱溶着、接着剤による接着、両面粘着テープによる接着などを挙げることができる。これらの中で、熱溶着は、簡単な工程で接着することができ、接着強度が大きいので好適に用いることができる。
本発明の古紙結束用十文字紐は、そのまま床面に置いて、溶着部分が古紙の略中心となる位置に古紙を積み上げることができ、あるいは、古紙が入る大きさの箱などに溶着部分が箱の底面の略中心となる位置に古紙結束用十文字紐を設置して、古紙を箱に収納しつつ積み上げることもできる。所定量の古紙が積み上げられたとき、積み上げられた古紙の上面において対向する帯状のプラスチックフィルムを結び合わせることにより、古紙を結束することができる。
【０００７】
本発明において、帯状のプラスチックフィルムの厚さに特に制限はないが、０.０２０〜０.０５０ｍｍであることが好ましく、０.０２５〜０.０４０ｍｍであることがより好ましい。フィルムの厚さが０.０２０ｍｍ未満であると、古紙を結束したときのフィルムの強度が不足するおそれがある。フィルムの厚さは０.０５０ｍｍ以下で古紙を結束するために十分な強度を有し、通常は厚さが０.０５０ｍｍを超えるフィルムを用いる必要はない。
本発明において、帯状のプラスチックフィルムの幅Ｅに特に制限はないが、５０〜１８０ｍｍであることが好ましく、８０〜１５０ｍｍであることがより好ましい。帯状のフィルムの幅が５０ｍｍ未満であると、フィルムを結び合わせるときの使い勝手が悪く、また、古紙を結束したときのフィルムの強度が不足するおそれがある。帯状のフィルムの幅は１８０ｍｍ以下で古紙を結束するために十分な強度を有し、また、フィルムの幅が１８０ｍｍを超えると、フィルムを結び合わせるときの使い勝手が悪くなるおそれがある。
本発明において、帯状のフィルムの長さＡ＋Ｂ＋Ｅ及びＣ＋Ｄ＋Ｅに特に制限はないが、８００〜１,５００ｍｍであることが好ましく、１,０００〜１,３００ｍｍであることがより好ましい。帯状のフィルムの長さが８００ｍｍ未満であると、結束し得る古紙の量が過少になるおそれがある。帯状のフィルムの長さが１,５００ｍｍを超えると、帯状のフィルムを長さ一杯に利用して古紙を結束するとき、フィルムを結び合わせる上でも、結束された古紙を取り扱う上でも、使い勝手が悪くなるおそれがある。
【０００８】
図１に示す態様の古紙結束用十文字紐においては、Ａ部分がＢ部分より長く、Ｃ部分がＤ部分より長いことが好ましい。１本の帯状のプラスチックフィルムの接着部分の両側の長さに差をつけることにより、帯状のフィルムを結び合わせて集積された古紙を結束するとき、結び目を集積された古紙の上面の角に形成することができる。図２は、古紙を結束した状態の一態様を示す斜視図である。集積された古紙４が２枚の帯状のプラスチックフィルム１及び２により結束され、接着部分の片側の長い方の帯状のフィルムが集積された古紙の上面を渡り、結び目５及び６は、集積された古紙の上面の角に形成されている。結び目を集積された古紙の上面の角に形成することにより、プラスチックフィルムを結び合わせるときに、力を入れて集積された古紙を締め付けることができ、図１５に示すように結び目を集積された古紙の上面の中央に形成する場合に比べて、結び合わせ作業が容易であり、結束された古紙の形態がより安定する。
図１に示す態様の古紙結束用十文字紐においては、Ａ＋Ｂ＋Ｅの長さとＣ＋Ｄ＋Ｅの長さに差があることが好ましい。折り畳まれ集積される古紙は、多くの場合は形状が長方形をなしている。長い方の帯状のプラスチックフィルムを長方形の長辺側にあて、短い方の帯状のプラスチックフィルムを長方形の短辺側にあてることにより、プラスチックフィルムを無駄なく利用することができる。
図３は、図１に示す態様の古紙結束用十文字紐の製造方法の一態様の説明図である。原反ロール７から帯状のプラスチックフィルム１が送り出しローラー８により送り出され、引き取り挟み９により挟まれてコンベア１０の上に引き出される。所定の長さが引き出されたとき、帯状のプラスチックフィルムは切断刃１１により切断される。帯状のプラスチックフィルム１と９０度をなす角度で、同様にして帯状のプラスチックフィルム２が送り出され、引き出され、切断される。コンベア上で、２枚の帯状のプラスチックフィルムが重なり合った部分に、図示しない溶着刃によって円形の接着線３が形成されて熱溶着され、古紙結束用十文字紐が完成する。完成した古紙結束用十文字紐は、コンベアの動きにより移送され、帯状のプラスチックフィルムの送り出しから、次の古紙結束用十文字紐の製造が繰り返される。
【０００９】
本発明の古紙結束用十文字紐の第二の態様は、２枚の帯状のプラスチックフィルムが重ね合わされ、帯状フィルムの長さ方向の中間部において、帯状フィルムの長さ方向に対して略４５度となる角度の線状に接着されてなる古紙結束用十文字紐である。図４は、本発明の古紙結束用十文字紐の他の態様の平面図及びＦ−Ｆ線切断部端面図である。本態様の古紙結束用十文字紐は、２枚の帯状のプラスチックフィルム１２及び１３が重ね合わされ、帯状フィルムの長さ方向の中間部において、帯状フィルムの長さ方向に対して略４５度の角度となる接着線１４により接着されている。
図５は、図４に示す態様の古紙結束用十文字紐の使用方法の説明図である。帯状のプラスチックフィルム１２の上部を左方向に９０度折り返し、帯状のプラスチックフィルム１３の下部を右方向に９０度折り返すことにより、図５に示す十文字状とすることができる。プラスチックフィルムを折り返して図５に示す状態とした古紙結束用十文字紐は、図１に示す古紙結束用十文字紐と同様に使用して、古紙を結束することができる。
図４に示す態様の古紙結束用十文字紐において、帯状のプラスチックフィルムの厚さに特に制限はないが、０.０２０〜０.０５０ｍｍであることが好ましく、０.０２５〜０.０４０ｍｍであることがより好ましい。帯状のプラスチックフィルムの幅Ｉに特に制限はないが、５０〜１８０ｍｍであることが好ましく、８０〜１５０ｍｍであることがより好ましい。帯状のフィルムの長さＧ＋Ｈ＋Ｉに特に制限はないが、８００〜１,５００ｍｍであることが好ましく、１,０００〜１,３００ｍｍであることがより好ましい。
図４に示す態様の古紙結束用十文字紐においては、Ｇ部分がＨ部分より長いことが好ましい。１本の帯状のプラスチックフィルムの接着部分の両側の長さに差をつけることにより、帯状のフィルムを結び合わせて集積された古紙を結束するとき、結び目を集積された古紙の上面の角に形成して、図２に示す状態とすることができる。
図４に示す態様の古紙結束用十文字紐において、帯状フィルムの長さ方向の中間部に形成する接着線が帯状フィルムの長さ方向となす角度は、４０〜５０度であることが好ましく、４３〜４７度であることがより好ましい。接着線が帯状フィルムの長さ方向となす角度が４０度未満であっても、５０度を超えても、古紙を結束したときに接着線の一部に応力が集中して、プラスチックフィルムが破断しやすくなるおそれがある。
【００１０】
図４に示す態様の古紙結束用十文字紐において、接着線の形状に特に制限はなく、例えば、１本線、略平行な２本線、点線などを挙げることができる。２枚の帯状のプラスチックフィルムを接着する方法に特に制限はなく、例えば、熱溶着、接着剤による接着などを挙げることができる。これらの中で、熱溶着は、簡単な工程で短時間に接着することができ、接着強度が大きく、溶着刃の形状により溶着線の形状を自由に選ぶことができるので好適に用いることができる。
図６、図７、図８、図９及び図１０は、溶着線の形状を示す平面図である。図６は、１本線からなる溶着線であり、図７、図８及び図９は、略平行な２本線からなる溶着線であり、図１０は点線からなる溶着線である。本発明において、溶着線の幅に特に制限はないが、１〜６ｍｍであることが好ましく、２〜４ｍｍであることがより好ましい。溶着線の幅が１ｍｍ未満であると、溶着強度が不十分となるおそれがある。溶着線の幅が６ｍｍを超えると、プラスチックフィルムを折り返して図５に示す形状としたとき、十文字の中心となる溶着部分の形状が不恰好になるおそれがある。本発明において、略平行な２本線の間隔に特に制限はないが、５〜２０ｍｍであることが好ましく、８〜１５ｍｍであることがより好ましい。図８に示す略平行な２本の溶着線は、各１本の溶着線が帯状のプラスチックフィルムの縁において湾曲し、他の１本の溶着線と合一している。このような２本線は、古紙を結束したとき、溶着線に部分的な応力集中が生じにくいので、好適に用いることができる。
図１１は、図４に示す態様の古紙結束用十文字紐の製造方法の一態様の説明図である。原反ロール１５から連続的に巻き出された長尺の２枚重ねのプラスチックフィルム１６が、スリット刃１７によりスリットされて４本の帯状の２枚重ねのプラスチックフィルム１８となり、送り込みローラー１９により、溶着装置に送り込まれる。プラスチックフィルムの送りが、連続送りからピッチ送りに切り換えられ、帯状のフィルム２枚が溶着装置２０により、帯状のフィルムの長さ方向に対して略４５度となる角度の線状に溶着される。溶着された帯状のフィルムは、送り出しローラー２１により製品排出装置２２の上に送り出され、所定の位置において切断刃２３により切断され、長さ方向の中間部に溶着線２４を有する古紙結束用十文字紐が完成する。図１１に示す態様の製造方法によれば、図３に示す態様の製造方法に比べて、より効率的に古紙結束用十文字紐を製造することができる。
【００１１】
本発明の古紙結束用十文字紐の第二の態様においては、重ね合わされた２枚の帯状のプラスチックフィルムが、帯状フィルムの長さ方向の中間部において、帯状フィルムの長さ方向に対して略４５度となる角度の線状に接着されて形成される４片のプラスチックフィルムのうち、接着線を挟む一方の表面側のフィルムと接着線を挟む他方の裏面側のフィルムに同種の模様を印刷し、接着線を挟む一方の裏面側のフィルムと接着線を挟む他方の表面側のフィルムに他の同種の模様を印刷することができる。
図１２は、本発明の古紙結束用十文字紐の他の態様の説明図である。本態様の古紙結束用十文字紐においては、重ね合わされた２枚の帯状のプラスチックフィルムが、帯状フィルムの長さ方向の中間部において、帯状フィルムの長さ方向に対して略４５度となる角度の線状に接着されて形成される４片の帯状のプラスチックフィルムのうち、接着線１４を挟む一方の表面側の帯状のプラスチックフィルム１２と接着線を挟む他方の裏面側の帯状のプラスチックフィルム１３に同種の平行二直線模様４０が印刷され、接着線１４を挟む一方の裏面側の帯状のプラスチックフィルム１３と接着線を挟む他方の表面側の帯状のプラスチックフィルム１２に同種の波線模様４１が印刷されている。帯状のプラスチックフィルムが透明なフィルムである場合は、裏面側のプラスチックフィルムに印刷された模様は表面側のフィルムを通して見えるので、接着線を挟む一方と他方には同じ模様が見えるが、図１２においては、理解を容易にするために、表面側のフィルム又は裏面側のフィルムに印刷された模様のみを示す。
表面側の帯状のプラスチックフィルム１２の上部を左方向に９０度折り返し、裏面側の帯状のプラスチックフィルム１３の下部を右方向に９０度折り返すことにより、古紙結束用十文字紐は十文字状となる。このとき、平行二直線模様４０と波線模様４１は、それぞれが一直線上に配置される。したがって、本発明の古紙結束用十文字紐の使用に不慣れな消費者がはじめて使用する場合でも、模様を目安にして古紙結束用十文字紐を正しく展開して十文字状とすることができる。
【００１２】
本発明の古紙結束用十文字紐の第三の態様は、２枚の帯状のプラスチックフィルムが重ね合わされ、帯状フィルムの長さ方向の中間部において、２枚のフィルムが弱接着されてなる古紙結束用十文字紐である。図１３は、本発明の古紙結束用十文字紐の他の態様の平面図およびＪ−Ｊ線切断部端面図である。本態様の古紙結束用十文字紐においては、２枚の帯状のプラスチックフィルム２５及び２６が重ね合わされ、帯状フィルムの長さ方向の中間部において、２枚のフィルムが３個の溶着点２７により溶着されている。本態様の古紙結束用十文字紐を用いるときは、図１３に示す２枚のフィルムが重ね合わせられた状態で古紙を積み重ね、古紙が所定の量に達したとき、帯状のプラスチックフィルム２５を結び合わせて古紙を結束する。次いで、帯状のプラスチックフィルム２６の両端を持ち、９０度回転させて引っ張ることにより、溶着点で２枚のフィルムを外し、帯状のプラスチックフィルム２６を結び合わせて古紙を結束することにより、図２と類似の状態で古紙を結束することができる。
図４に示す態様の古紙結束用十文字紐は、古紙を結束するとき、接着線１４で接着された２枚の帯状のプラスチックフィルムに張力がかかるので、その張力に耐える接着強度が必要である。図１３に示す態様の古紙結束用十文字紐では、各１枚の帯状のプラスチックフィルムのそれぞれに張力がかかるので、大きい接着強度は必要とされない、また、２枚のフィルムが外れたのち、それぞれの位置を自由にずらすことができるので、接着部分の両側のプラスチックフィルムの長さに考慮を払う必要がない。
【００１３】
本態様の古紙結束用十文字紐において、弱接着とは、一方の帯状のプラスチックフィルムを９０度回転させて引っ張ることにより、他のプラスチックフィルムから外れる接着強度をいう。ただし、２枚のプラスチックフィルムが完全に外れる必要はなく、例えば、図１３に示す態様の古紙結束用十文字紐においては、両端の溶着点が外れれば、中央の溶着点が溶着したままの状態でも使用することができる。本発明において、２枚の帯状のプラスチックフィルムを弱接着する方法に特に制限はなく、例えば、剥離性の粘着剤を用いて弱接着する方法、少ない溶着点で熱溶着する方法、低い温度で弱く熱溶着する方法などを挙げることができる。
図１４は、図１３に示す態様の古紙結束用十文字紐の製造方法の一態様の説明図である。原反ロール２８及び２９から連続的に巻き出された帯状のプラスチックフィルム３０及び３１が、送り込みローラー３２によって重ね合わされ、溶着装置に送り込まれる。プラスチックフィルムの送りが、連続送りからピッチ送りに切り換えられ、帯状のフィルム２枚が溶着装置３３により、弱い溶着強度で点状に溶着される。溶着された帯状のフィルムは、送り出しローラー３４により製品引出装置３５に送り出され、所定の位置において切断刃３６により切断され、長さ方向の中間部において弱溶着された古紙結束用十文字紐が完成する。
【００１４】
本発明の古紙結束用十文字紐は、生分解性を有するプラスチックフィルムからなることが好ましい。回収された古紙が選別される際に、古紙を結束していた紐が廃棄物として発生し、その焼却処理などのために新たな設備が必要になる。古紙結束用十文字紐が生分解性プラスチックフィルムで構成されていれば、土中に埋め込むことにより、焼却などの手段によることなく、環境に悪影響を及ぼすことなく、微生物などの作用により、自然に分解消滅させることが可能である。また、古紙の発生密度が小さく、大量の古紙を集荷して再利用することが経済性を有しない地域においては、発生した古紙がそのまま廃棄処分される場合もある。このような場合でも、古紙を結束する紐を生分解性プラスチックフィルムで構成することにより、古紙の主成分であるセルロースとともに、古紙を結束していた紐も、微生物などの作用により、自然に分解消滅させることが可能である。
【００１５】
本発明の古紙結束用十文字紐においては、生分解性プラスチックフィルムが脂肪族ポリエステルフィルムであることが好ましい。また、脂肪族ポリエステルフィルムが、ポリブチレンサクシネート若しくはポリブチレンサクシネートアジペート又はそれらをジイソシアネート化合物を用いて鎖延長した高分子のフィルムであることが好ましい。ポリブチレンサクシネート若しくはポリブチレンサクシネートアジペート又はそれらをジイソシアネート化合物を用いて鎖延長した高分子は、インフレーション法による製膜が可能であり、インフレーション法によれば、幅方向の引張強度に比べて長さ方向の引張強度が大きいフィルムを容易に得ることができる。インフレーションフィルムの長さ方向を、古紙結束用十文字紐の帯状のフィルムの長さ方向として用いることにより、古紙の結束に適した引張強度が大きい古紙結束用十文字紐を得ることができる。また、生分解性脂肪族ポリエステルフィルムは、柔軟で、従来より梱包材料として用いられてきたポリオレフィンフィルムに類似した機械的特性を有するので、消費者も抵抗感なく使用することができる。
本発明の古紙結束用十文字紐の第二の態様においては、生分解性を有する脂肪族ポリエステルフィルムのヒートシール強さが５Ｎ／１０ｍｍ以上であることが好ましく、８Ｎ／１０ｍｍ以上であることがより好ましく、１０Ｎ／１０ｍｍ以上であることがさらに好ましい。ヒートシール強さは、プラスチックフィルム２枚を重ね、ヒートシール幅２ｍｍ、温度１７５℃、圧力２２０ｋＰａ、ヒートシール時間０.３秒でヒートシールすることにより試験片を作製し、ＪＩＳ Ｚ １７１１ ８.４にしたがって測定することができる。プラスチックフィルムのヒートシール強さが５Ｎ／１０ｍｍ未満であると、古紙を結束する際に溶着部分の強度が不足するおそれがある。
【産業上の利用可能性】
【００１６】
本発明の古紙結束用十文字紐によれば、少量のプラスチックフィルム資材を用いて効率的に古紙を結束することができる。また、プラスチックフィルムとして生分解性を有する脂肪族ポリエステルフィルムを用いることにより、古紙処理後の結束紐による自然環境の汚染を防止することができる。
【図面の簡単な説明】
【００１７】
【図１】本発明の古紙結束用十文字紐の一態様の平面図である。
【図２】古紙を結束した状態の一態様を示す斜視図である。
【図３】図１に示す古紙結束用十文字紐の製造方法の一態様の説明図である。
【図４】本発明の古紙結束用十文字紐の他の態様の平面図及び切断部端面図である。
【図５】図４に示す古紙結束用十文字紐の使用方法の説明図である。
【図６】溶着線の形状を示す平面図である。
【図７】溶着線の形状を示す平面図である。
【図８】溶着線の形状を示す平面図である。
【図９】溶着線の形状を示す平面図である。
【図１０】溶着線の形状を示す平面図である。
【図１１】図４に示す古紙結束用十文字紐の製造方法の一態様の説明図である。
【図１２】本発明の古紙結束用十文字紐の他の態様の説明図である。
【図１３】本発明の古紙結束用十文字紐の他の態様の平面図及び切断部端面図である。
【図１４】図１３に示す古紙結束用十文字紐の製造方法の一態様の説明図である。
【図１５】従来の古紙回収袋の一態様の斜視図である。
【符号の説明】
【００１８】
１  帯状のプラスチックフィルム
２  帯状のプラスチックフィルム
３  接着線
４  古紙
５  結び目
６  結び目
７  原反ロール
８  送り出しローラー
９  引き取り挟み
１０  コンベア
１１  切断刃
１２  帯状のプラスチックフィルム
１３  帯状のプラスチックフィルム
１４  接着線
１５  原反ロール
１６  長尺の２枚重ねのプラスチックフィルム
１７  スリット刃
１８  帯状の２枚重ねのプラスチックフィルム
１９  送り込みローラー
２０  溶着装置
２１  送り出しローラー
２２  製品排出装置
２３  切断刃
２４  溶着線
２５  帯状のプラスチックフィルム
２６  帯状のプラスチックフィルム
２７  溶着点
２８  原反ロール
２９  原反ロール
３０  帯状のプラスチックフィルム
３１  帯状のプラスチックフィルム
３２  送り込みローラー
３３  溶着装置
３４  送り出しローラー
３５  製品引出装置
３６  切断刃
３７  ミシン目
３８  切除部
３９  リボン
４０  平行二直線模様
４１  波線模様
【図１】
2006193190.tif 000003
【図２】
2006193190.tif 000004
【図３】
2006193190.tif 000005
【図４】
2006193190.tif 000006
【図５】
2006193190.tif 000007
【図６】
2006193190.tif 000008
【図７】
2006193190.tif 000009
【図８】
2006193190.tif 000010
【図９】
2006193190.tif 000011
【図１０】
2006193190.tif 000012
【図１１】
2006193190.tif 000013
【図１２】
2006193190.tif 000014
【図１３】
2006193190.tif 000015
【図１４】
2006193190.tif 000016
【図１５】
2006193190.tif 000017